УСОВЕРШЕНСТВОВАНИЯ, ОТНОСЯЩИЕСЯ К ПОЛИОЛАМ И ПОЛИУРЕТАНАМ

1. Полиэфир полиола, содержащий остаток композитного катализатора на основе цианидного комплекса металла, при этом указанный полиэфир полиола характеризуется функциональностью в диапазоне от 2,9 до 4,5, гидроксильным числом от 28 до 42 и содержит от 8 до 60 мас.%  фрагментов этиленоксида, распределенных в произвольном порядке по всем полиэфирным цепям.
2. Полиэфир полиола по п. 1, где функциональность находится в диапазоне от 2,8 до 3,5.
3. Полиэфир полиола по п. 1 или 2, где указанный полиэфир полиола содержит в от 10 до 40 мас.%  фрагментов этиленоксида, распределенных в произвольном порядке по всем полиэфирным цепям.
4. Способ получения полиэфиров полиолов, включающий приведение в контакт одного или более гидроксилсодержащих исходных соединений со смесью алкиленоксидов в присутствии композитного катализатора на основе цианидного комплекса металла, где одно или более гидроксилсодержащих исходных веществ характеризуется средней функциональностью в диапазоне от 2,9 до 4,5, и смесь алкиленоксидов содержит от 40 до 92 мас.%  пропиленоксида и от 8 до 60 мас.%  этиленоксида.
5. Способ по п. 4, где гидроксилсодержащее исходное вещество представляет собой смесь монопропиленгликоля и глицерина.
6. Пеноматериал на основе полиуретана с упругостью по меньшей мере 50%, при этом указанный пеноматериал на основе полиуретана содержит продукт реакции (i) полиэфира полиола, содержащего остаток композитного катализатора на основе цианидного комплекса металла, при этом указанный полиэфир полиола характеризуется функциональностью в диапазоне от 2,9 до 4,5, гидроксильным числом в диапазоне от 28 до 42 и содержит от 8 до 60 мас.%  фрагментов этиленоксида, распределенных в произвольном порядке по всем полиэфирным цепям; с (ii) пенообразующими реагентами, содержащими ароматический полиизоцианат.
7. Пеноматериал на основе полиуретана по п. 6, где указанный пеноматериал на основе полиуретана характеризуется упругостью по меньшей мере 54%.
8. Способ получения пеноматериала на основе полиуретана, при этом указанный способ включает приведение в контакт (i) полиэфира полиола, содержащего остаток композитного катализатора на основе цианидного комплекса металла, при этом указанный полиэфир полиола характеризуется функциональностью в диапазоне от 2,9 до 4,5, гидроксильным числом от 28 до 42 и содержит от 8 до 60 мас.%  фрагментов этиленоксида, распределенных в произвольном порядке по всем полиэфирным цепям; с (ii) ароматическим полиизоцианатом в присутствии одного или более катализаторов, обладающих гелеобразующей и/или вспенивающей активностями.
9. Способ по п. 8, где функциональность полиэфира полиола находится в диапазоне от 2,8 до 3,5.
10. Способ по п. 8 или 9, где полиэфир полиола содержит от 10 до 40 мас.%  фрагментов этиленоксида, распределенных в произвольном порядке по всем полиэфирным цепям.